(57)【要約】【課題】パッケージの側面に欠損が生じ難く、材料ロスを抑制することができる、パッケージの製造方法を提供する。【解決手段】本発明に係るパッケージの製造方法は、底部１３及び壁部１４を有し、壁部１４の上端面１４ａ上に第１の分割溝１７が設けられた容器の母材１２と、ガラス蓋の母材１５とを用意する工程と、容器の母材１２における壁部１４の上端面１４ａにガラス蓋の母材１５を接合してパッケージの母材１０を得る工程と、容器の母材１２とガラス蓋の母材１５とを接合する前、又は接合した後に、第１の分割溝１７と平面視において実質的に重なるように、ガラス蓋の母材１５に第２の分割溝１８を形成する工程と、第１の分割溝１７に沿って容器の母材１２を割断するとともに、第２の分割溝１８に沿ってガラス蓋の母材１５を割断することにより、パッケージの母材１０を複数のパッケージに分割する工程と、を備えることを特徴としている。【選択図】図２
2018125477.tif 000002
【特許請求の範囲】
【請求項１】
底板と該底板上に配置されており無機材料からなる側壁とを有する容器と、前記側壁の上端面上に配置されたガラス蓋とを備えるパッケージを、前記パッケージの母材を分割することにより製造する方法であって、
前記分割により前記底板となる底部及び前記分割により前記側壁となる壁部を有し、前記壁部の上端面に第１の分割溝が設けられた容器の母材と、前記分割により前記ガラス蓋となるガラス蓋の母材とを用意する工程と、
前記容器の母材における前記壁部の上端面に前記ガラス蓋の母材を接合して前記パッケージの母材を得る工程と、
前記容器の母材と前記ガラス蓋の母材とを接合する前、又は接合した後に、前記第１の分割溝と平面視において実質的に重なるように、前記ガラス蓋の母材に第２の分割溝を形成する工程と、
前記第１の分割溝に沿って前記容器の母材を割断するとともに、前記第２の分割溝に沿って前記ガラス蓋の母材を割断することにより、前記パッケージの母材を複数の前記パッケージに分割する工程と、
を備える、パッケージの製造方法。
【請求項２】
前記無機材料がセラミックスである、請求項１に記載のパッケージの製造方法。
【請求項３】
前記容器の母材を用意する工程において、前記壁部となるセラミックグリーンシートに前記第１の分割溝を形成した後、前記セラミックグリーンシートを焼成して前記壁部を形成する、請求項２に記載のパッケージの製造方法。
【請求項４】
前記容器の母材と前記ガラス蓋の母材とを接合した際に前記容器の母材とは反対側となる前記ガラス蓋の母材の主面に、前記第２の分割溝を形成する、請求項１〜３のいずれか１項に記載のパッケージの製造方法。
【請求項５】
前記第２の分割溝をスクライブにより形成する、請求項１〜４のいずれか１項に記載のパッケージの製造方法。
【請求項６】
前記ガラス蓋の母材の主面と主面が面一となるようにダミーガラス板を隣接させ、前記ダミーガラス板の主面から前記ガラス蓋の母材の主面にかけて、及び／又は、前記ガラス蓋の母材の主面から前記ダミーガラス板の主面にかけて、スクライブすることにより前記第２の分割溝を形成する、請求項５に記載のパッケージの製造方法。
【請求項７】
前記ガラス蓋の母材の側面から主面にかけて、及び／又は、前記ガラス蓋の母材の主面から側面にかけてスクライブすることにより前記第２の分割溝を形成する、請求項５に記載のパッケージの製造方法。
【請求項８】
前記第２の分割溝の起点及び／又は終点が、前記ガラス蓋の母材の周縁部より内側に位置している、請求項５に記載のパッケージの製造方法。
【請求項９】
前記容器の母材と前記ガラス蓋の母材とを接合するに際し、前記壁部の上端面と前記ガラス蓋の母材との間に封着材料を配置した状態で、レーザーを照射することにより前記封着材料を軟化させ、前記容器の母材と前記ガラス蓋の母材とを接合する、請求項１〜８のいずれか１項に記載のパッケージの製造方法。
【請求項１０】
平面視における前記第１の分割溝と前記第２の分割溝との位置ずれが、３００μｍ以下である、請求項１〜９のいずれか１項に記載のパッケージの製造方法。
【請求項１１】
前記パッケージの母材を、前記容器の母材側から押圧することにより、前記容器の母材及び前記ガラス蓋の母材を割断する、請求項１〜１０のいずれか１項に記載のパッケージの製造方法。
【請求項１２】
前記底部が、セラミックスまたはガラスにより構成されている、請求項１〜１１のいずれか１項に記載のパッケージの製造方法。
【請求項１３】
請求項１〜１２のいずれか１項に記載のパッケージの製造方法で製造されたパッケージ内に蛍光体が充填された波長変換部材を製造する方法であって、
前記容器の母材と前記ガラス蓋の母材とを接合する前に、前記容器の母材内に蛍光体を充填する工程をさらに備える、波長変換部材の製造方法。
【請求項１４】
前記蛍光体が樹脂に分散された状態で、前記蛍光体を前記パッケージ内に充填する、請求項１３に記載の波長変換部材の製造方法。
【請求項１５】
底板と該底板上に配置されており無機材料からなる側壁とを有する容器と、
前記容器における側壁の上端面上に配置されたガラス蓋と、
を備え、
前記側壁が前記上端面近傍において薄肉化している、パッケージ。
【請求項１６】
前記ガラス蓋の前記容器とは反対側となる主面における周縁部に、スクライブラインが設けられている、請求項１５に記載のパッケージ。
【請求項１７】
請求項１５又は１６に記載のパッケージと、前記パッケージ内に配置されている蛍光体とを備える、波長変換部材。
【請求項１８】
請求項１７に記載の波長変換部材と、
前記波長変換部材に励起光を照射するための光源とを備える、発光デバイス。
【請求項１９】
前記波長変換部材における側面の周囲に設けられている反射部材をさらに備える、請求項１８に記載の発光デバイス。
【請求項２０】
前記反射部材が、白色顔料を含む樹脂により構成されている、請求項１９に記載の発光デバイス。
【請求項２１】
底板と該底板上に配置されており無機材料からなる側壁とを有する容器と、前記側壁の上端面上に配置されたガラス蓋とを備えるパッケージを、分割により複数製造するためのパッケージの母材であって、
前記分割により前記底板となる底部と、前記分割により前記側壁となる壁部とを有する容器の母材と、
前記分割により前記ガラス蓋となるガラス蓋の母材とを備え、
前記壁部の上端面に第１の分割溝が設けられているとともに、前記壁部の上端面と前記ガラス蓋の母材とが接合されており、
前記ガラス蓋の母材が、前記壁部側の第１の主面と、該第１の主面と対向する第２の主面とを有し、前記第１の主面及び第２の主面のうち少なくとも一方側に、第２の分割溝が設けられており、
前記第１の分割溝と前記第２の分割溝とが、平面視において、実質的に重なる位置に設けられている、パッケージの母材。
【請求項２２】
前記第１の分割溝の深さが、前記壁部の高さの１０％以上である、請求項２１に記載のパッケージの母材。
【請求項２３】
底板と該底板上に配置されたセラミックスからなる側壁とを有する容器を、分割により複数製造するための容器の母材であって、
前記分割により前記底板となる底部と、前記分割により前記側壁となる壁部とを有し、前記壁部の上端面に第１の分割溝が設けられている、容器の母材。
【請求項２４】
前記第１の分割溝の深さが、前記壁部の高さの１０％以上である、請求項２３に記載の容器の母材。
【発明の詳細な説明】
【技術分野】
【０００１】
本発明は、パッケージ及び波長変換部材の製造方法、パッケージ、波長変換部材、発光デバイス、パッケージの母材、並びに容器の母材に関する。
【背景技術】
【０００２】
近年、蛍光ランプや白熱灯に代わる次世代の光源として、ＬＥＤやＬＤを用いた発光デバイス等に対する注目が高まってきている。そのような次世代光源の一例として、青色光を出射するＬＥＤと、ＬＥＤからの光の一部を吸収して黄色光に変換する波長変換部材とを組み合わせた発光デバイスが開示されている。この発光デバイスは、ＬＥＤから出射され、波長変換部材を透過した青色光と、波長変換部材から出射された黄色光との合成光である白色光を発する。特許文献１には、波長変換部材の一例として、パッケージ内に、蛍光体を分散させた樹脂が配置された波長変換部材が開示されている。
【０００３】
また、特許文献２には、ガラス基板と、蛍光体が分散されたセラミック層とを有する波長変換部材が開示されている。特許文献２では、ガラス基板及びセラミック層の積層体からなる波長変換部材の母材をダイシングにより分割することで、波長変換部材が製造されている。
【先行技術文献】
【特許文献】
【０００４】
【特許文献１】特開２０１５−２２０３３０号公報
【特許文献２】特開２０１１−２３８７７８号公報
【発明の概要】
【発明が解決しようとする課題】
【０００５】
しかしながら、特許文献２のようにガラス基板及びセラミック層の積層体をダイシングにより分割する場合、材料ロスが生じるという問題がある。
【０００６】
また、特許文献１のように内部に蛍光体を有するパッケージの母材をダイシングにより分割する場合、パッケージの側面に欠損が生じることがある。
【０００７】
本発明の目的は、パッケージの側面に欠損が生じ難く、材料ロスを抑制することができる、パッケージ及び波長変換部材の製造方法、パッケージ、波長変換部材、発光デバイス並びに上記パッケージの製造方法で用いられるパッケージの母材及び容器の母材を提供することにある。
【課題を解決するための手段】
【０００８】
本発明に係るパッケージの製造方法は、底板と該底板上に配置されており無機材料からなる側壁とを有する容器と、前記側壁の上端面上に配置されたガラス蓋とを備えるパッケージを、前記パッケージの母材を分割することにより製造する方法であって、前記分割により前記底板となる底部及び前記分割により前記側壁となる壁部を有し、前記壁部の上端面に第１の分割溝が設けられた容器の母材と、前記分割により前記ガラス蓋となるガラス蓋の母材とを用意する工程と、前記容器の母材における前記壁部の上端面に前記ガラス蓋の母材を接合して前記パッケージの母材を得る工程と、前記容器の母材と前記ガラス蓋の母材とを接合する前、又は接合した後に、前記第１の分割溝と平面視において実質的に重なるように、前記ガラス蓋の母材に第２の分割溝を形成する工程と、前記第１の分割溝に沿って前記容器の母材を割断するとともに、前記第２の分割溝に沿って前記ガラス蓋の母材を割断することにより、前記パッケージの母材を複数の前記パッケージに分割する工程と、を備えることを特徴としている。
【０００９】
本発明に係るパッケージの製造方法では、好ましくは、前記無機材料がセラミックスである。
【００１０】
本発明に係るパッケージの製造方法では、好ましくは、前記容器の母材を用意する工程において、前記壁部となるセラミックグリーンシートに前記第１の分割溝を形成した後、前記セラミックグリーンシートを焼成して前記壁部を形成する。
【００１１】
本発明に係るパッケージの製造方法では、好ましくは、前記容器の母材と前記ガラス蓋の母材とを接合した際に前記容器の母材とは反対側となる前記ガラス蓋の母材の主面に、前記第２の分割溝を形成する。
【００１２】
本発明に係るパッケージの製造方法では、好ましくは、前記第２の分割溝をスクライブにより形成する。
【００１３】
本発明に係るパッケージの製造方法では、前記ガラス蓋の母材の主面と主面が面一となるようにダミーガラス板を隣接させ、前記ダミーガラス板の主面から前記ガラス蓋の母材の主面にかけて、及び／又は、前記ガラス蓋の母材の主面から前記ダミーガラス板の主面にかけて、スクライブすることにより前記第２の分割溝を形成してもよい。
【００１４】
本発明に係るパッケージの製造方法では、前記ガラス蓋の母材の側面から主面にかけて、及び／又は、前記ガラス蓋の母材の主面から側面にかけてスクライブすることにより前記第２の分割溝を形成してもよい。
【００１５】
本発明に係るパッケージの製造方法では、前記第２の分割溝の起点及び／又は終点が、前記ガラス蓋の母材の周縁部より内側に位置していてもよい。
【００１６】
本発明に係るパッケージの製造方法では、好ましくは、前記容器の母材と前記ガラス蓋の母材とを接合するに際し、前記壁部の上端面と前記ガラス蓋の母材との間に封着材料を配置した状態で、レーザーを照射することにより前記封着材料を軟化させ、前記容器の母材と前記ガラス蓋の母材とを接合する。
【００１７】
本発明に係るパッケージの製造方法では、好ましくは、平面視における前記第１の分割溝と前記第２の分割溝との位置ずれが、３００μｍ以下である。
【００１８】
本発明に係るパッケージの製造方法では、好ましくは、前記パッケージの母材を、前記容器の母材側から押圧することにより、前記容器の母材及び前記ガラス蓋の母材を割断する。
【００１９】
本発明に係るパッケージの製造方法では、好ましくは、前記底部が、セラミックスまたはガラスにより構成されている。
【００２０】
本発明に係る波長変換部材の製造方法は、上記本発明に従って構成されるパッケージの製造方法で製造されたパッケージ内に蛍光体が充填された波長変換部材を製造する方法であって、前記容器の母材と前記ガラス蓋の母材とを接合する前に、前記容器の母材内に蛍光体を充填する工程をさらに備えることを特徴としている。
【００２１】
本発明に係る波長変換部材の製造方法では、好ましくは、前記蛍光体が樹脂に分散された状態で、前記蛍光体を前記パッケージ内に充填する。
【００２２】
本発明に係るパッケージは、底板と該底板上に配置されており無機材料からなる側壁とを有する容器と、前記容器における側壁の上端面上に配置されたガラス蓋と、を備え、前記側壁が前記上端面近傍において薄肉化していることを特徴としている。
【００２３】
本発明に係るパッケージでは、好ましくは、前記ガラス蓋の前記容器とは反対側となる主面における周縁部に、スクライブラインが設けられている。
【００２４】
本発明に係る波長変換部材は、本発明に従って構成されるパッケージと、前記パッケージ内に配置されている蛍光体とを備えることを特徴としている。
【００２５】
本発明に係る発光デバイスは、本発明に従って構成される波長変換部材と、前記波長変換部材に励起光を照射するための光源とを備えることを特徴としている。
【００２６】
本発明に係る発光デバイスでは、好ましくは、前記波長変換部材における側面の周囲に設けられている反射部材をさらに備える。
【００２７】
本発明に係る発光デバイスでは、好ましくは、前記反射部材が、白色顔料を含む樹脂により構成されている。
【００２８】
本発明に係るパッケージの母材は、底板と該底板上に配置されており無機材料からなる側壁とを有する容器と、前記側壁の上端面上に配置されたガラス蓋とを備えるパッケージを、分割により複数製造するためのパッケージの母材であって、前記分割により前記底板となる底部と、前記分割により前記側壁となる壁部とを有する容器の母材と、前記分割により前記ガラス蓋となるガラス蓋の母材とを備え、前記壁部の上端面に第１の分割溝が設けられているとともに、前記壁部の上端面と前記ガラス蓋の母材とが接合されており、前記ガラス蓋の母材が、前記壁部側の第１の主面と、該第１の主面と対向する第２の主面とを有し、前記第１の主面及び第２の主面のうち少なくとも一方側に、第２の分割溝が設けられており、前記第１の分割溝と前記第２の分割溝とが、平面視において、実質的に重なる位置に設けられていることを特徴としている。
【００２９】
本発明に係るパッケージの母材では、好ましくは、前記第１の分割溝の深さが、前記壁部の高さの１０％以上である。
【００３０】
本発明に係る容器の母材は、底板と該底板上に配置されたセラミックスからなる側壁とを有する容器を、分割により複数製造するための容器の母材であって、前記分割により前記底板となる底部と、前記分割により前記側壁となる壁部とを有し、前記壁部の上端面に第１の分割溝が設けられていることを特徴としている。
【００３１】
本発明に係る容器の母材では、好ましくは、前記第１の分割溝の深さが、前記壁部の高さの１０％以上である。
【発明の効果】
【００３２】
本発明によれば、パッケージの側面に欠損が生じ難く、材料ロスを抑制することができる、パッケージの製造方法を提供することができる。
【図面の簡単な説明】
【００３３】
【図１】本発明の一実施形態に係るパッケージを示す模式的断面図である。
【図２】（ａ）〜（ｄ）は、本発明の一実施形態に係るパッケージの製造方法を説明するための模式的断面図である。
【図３】本発明の一実施形態に係るパッケージの製造方法で用いる容器の母材を示す模式的平面図である。
【図４】（ａ）及び（ｂ）は、パッケージの母材の分割方法の一例を説明するための模式的断面図である。
【図５】本発明の一実施形態に係るパッケージの母材を示す模式的断面図である。
【図６】本発明の一実施形態に係るパッケージの製造方法で用いる容器の母材の変形例を示す模式的断面図である。
【図７】本発明の一実施形態に係るパッケージの製造方法で用いる容器の母材における第１の分割溝を拡大して示す模式的断面図である。
【図８】本発明の一実施形態に係る波長変換部材を示す模式的断面図である。
【図９】本発明の一実施形態に係る波長変換部材における樹脂層を拡大して示す模式的断面図である。
【図１０】本発明の第１の実施形態に係る発光デバイスを示す模式的断面図である。
【図１１】本発明の第２の実施形態に係る発光デバイスを示す模式的断面図である。
【発明を実施するための形態】
【００３４】
以下、好ましい実施形態について説明する。但し、以下の実施形態は単なる例示であり、本発明は以下の実施形態に限定されるものではない。また、各図面において、実質的に同一の機能を有する部材は同一の符号で参照する場合がある。
【００３５】
［パッケージ］
図１は、本発明の一実施形態に係るパッケージを示す模式的断面図である。図１に示すように、パッケージ１は、容器２、ガラス蓋５及び封着材料層６を備える。
【００３６】
容器２は、底板３及び側壁４を備える。本実施形態において、底板３の平面形状は、矩形である。もっとも、底板３の平面形状は、円状や、楕円状であってもよく、特に限定されない。底板３上に、枠状の側壁４が配置されている。底板３上に側壁４が配置されることにより、容器２の凹部２ａが構成されている。側壁４は、セラミックスにより構成されている。なお、本実施形態においては、底板３及び側壁４が一体成形されている。そのため、底板３も、セラミックスにより構成されている。もっとも、後述するように、底板３及び側壁４は、一体成形されていなくてもよく、別々の材料により構成されていてもよい。例えば、底板３がガラスにより構成され、側壁４がセラミックスにより構成されていてもよい。側壁４はセラミックス以外の無機材料（例えばガラス）からなるものであってもよい。また、側壁４の側面４ｄには、割断面４ｄ１が設けられている。
【００３７】
側壁４の上端面４ａ上に、ガラス蓋５が配置されている。それによって、容器２内が封止されている。また、側壁４とガラス蓋５との間には、封着材料層６が設けられている。封着材料層６によって、側壁４とガラス蓋５とが接合されている。封着材料としてはガラスフリット等が挙げられるが、有機系接着剤であってもよい。
【００３８】
ガラス蓋５は、第１の主面５ａ及び第２の主面５ｂを有する。第１の主面５ａ及び第２の主面５ｂは、互いに対向している。第１の主面５ａは、容器２側の主面である。一方、第２の主面５ｂは、容器２とは反対側の主面である。第２の主面５ｂにおける周縁部５ｂ１には、スクライブラインが設けられている。また、ガラス蓋５の側面５ｃには、割断面５ｃ１が設けられている。
【００３９】
パッケージ１では、側壁４における上端面４ａ近傍の部分４ｂが、側壁４の他の部分４ｃよりも薄肉化している。そのため、後述するように、側壁４の側面４ｄに例えば白色樹脂組成物からなる反射部材を設けた場合においても、反射部材が剥がれ難い。
【００４０】
パッケージ１は、例えば、波長変換部材に用いることができる。具体的には、パッケージ１内に蛍光体を充填することにより、波長変換部材を形成することができる。ここで、「蛍光体を充填する」とは、後述するように、樹脂等に分散された蛍光体を充填する場合を含む。また、パッケージ１内には、深紫外ＬＥＤなどの素子を搭載してもよい。このような素子は、パッケージ１内において、底板３の主面３ａ上に搭載することができる。
【００４１】
［パッケージの製造方法］
以下、図２（ａ）〜（ｄ）を参照して、パッケージ１の製造方法について説明する。図２（ａ）に示すように、パッケージ１の製造方法では、まず、容器の母材１２とガラス蓋の母材１５とを用意する。容器の母材１２は、底部１３及び壁部１４を備える。底部１３は、分割によりパッケージ１の底板３となる部分である。一方、壁部１４は、分割によりパッケージ１の側壁４となる部分である。壁部１４の上端面１４ａには、第１の分割溝１７が形成されている。
【００４２】
図３は、パッケージ１の製造方法で用いる容器の母材を示す模式的平面図である。図３に示すように、壁部１４の上端面１４ａ上において、第１の分割溝１７は格子状に形成されている。従って、第１の分割溝１７は、所定の方向（ｘ方向）及びこの所定の方向と略直交する方向（ｙ方向）に延びるように形成されている。本実施形態の製造方法では、第１の分割溝１７に沿って容器の母材１２及びガラス蓋の母材１５を分割し、パッケージ１を製造する。よって、第１の分割溝１７のパターンは、最終的に製造されるパッケージ１の形状に対応したパターンである。なお、さらに底部１３にも、分割溝を形成してもよい。その場合、第１の分割溝１７と実質的に重なるように形成することが望ましい。
【００４３】
壁部１４における第１の分割溝１７の形成方法は、特に限定されない。もっとも、第１の分割溝１７は、壁部１４となるセラミックグリーンシートに予め分割溝を形成した後、セラミックグリーンシートを焼成する方法により形成することが好ましい。この場合、壁部１４の厚み方向（ｚ方向）に、より一層深い第１の分割溝１７を容易に形成することができる。セラミックグリーンシートへの分割溝の形成方法は、特に限定されず、例えばスクライブや、金型によるプレス成形が挙げられる。
【００４４】
図２（ａ）に戻り、ガラス蓋の母材１５の第１の主面１５ａに、予め封着材料を塗布して封着材料層６を形成する。第１の主面１５ａは、容器の母材１２側の主面である。
【００４５】
次に、容器の母材１２に蛍光体等の内容物を収容した後に、図２（ｂ）に示すように、容器の母材１２における壁部１４の上端面１４ａ上に、封着材料層６が位置するように、ガラス蓋の母材１５を載置する。続いて、レーザー光をガラス蓋の母材１５側から照射し、封着材料層６を加熱して軟化させ、封着材料層６により容器の母材１２とガラス蓋の母材１５とを接合する。なお、レーザーとしては、例えば、波長が、６００ｎｍ〜１６００ｎｍのレーザーを用いることができる。また、封着材料層６は、例えば、ガラスフリットなどの封着材料により構成することができる。ガラスフリットとしては、レーザーの照射により溶融するガラスフリットを用いることができる。レーザーの照射により溶融するガラスフリットとしては、例えば、ＳｎＯ含有ガラス粉末を含有する無機粉末と、顔料とを含むガラスフリットが挙げられる。
【００４６】
なお、本発明において、容器の母材１２とガラス蓋の母材１５との接合は、有機系接着剤を用いて行ってもよく、接合方法は特に限定されない。
【００４７】
次に、図２（ｃ）に示すように、ガラス蓋の母材１５の第２の主面１５ｂに、第２の分割溝１８を形成する。それによって、パッケージの母材１０を得る。第２の分割溝１８は、平面視において第１の分割溝１７と実質的に重なるように形成する。なお、ガラス蓋の母材１５の第２の主面１５ｂは、容器の母材１２とは反対側の主面である。
【００４８】
本実施形態に示すように、第２の分割溝１８は、容器の母材１２とガラス蓋の母材１５とを接合した後に、第２の主面１５ｂに形成することが好ましい。この場合、透明なガラス蓋の母材１５を介して第１の分割溝１７の位置を確認しながら第２の分割溝１８を形成することができる。そのため、平面視において、第１の分割溝１７と、より一層精度よく重なるように第２の分割溝１８を形成することができる。もっとも、第２の分割溝１８は、容器の母材１２とガラス蓋の母材１５とを接合する前に形成してもよい。例えば、ガラスフリットからなる封着材料層６をガラス蓋の母材１５の第１の主面１５ａ上に形成し、隣接する封着材料層６間に対応する位置に第２の分割溝１８を形成し、第１の分割溝１７と第２の分割溝１８の位置を合わせて、封着材料層６にレーザー照射することで、容器の母材１２とガラス蓋の母材１５とを精度良く接合することができる。また、第２の分割溝１８は、第１の主面１５ａに形成してもよく、第１の主面１５ａ及び第２の主面１５ｂの双方に形成してもよい。
【００４９】
第２の分割溝１８は、スクライブにより形成することが好ましい。第２の分割溝１８（スクライブライン）を形成する具体的な方法としては、特に限定されないが、ダイヤモンド粒子等を用いたスクライバーで形成することが好ましい。また、第２の分割溝１８は、レーザーにより形成してもよい。
【００５０】
なお、ガラス蓋の母材１５の第２の主面１５ｂと主面が面一となるようにダミーガラス板を隣接させ、ダミーガラス板の上記主面（第２の主面１５ｂと面一となる主面）から第２の主面１５ｂにかけて、及び／又は、第２の主面１５ｂからダミーガラス板の主面にかけて、スクライブすることにより第２の分割溝１８を形成してもよい。このようにすれば、ガラス蓋の母材１５の周縁部付近において、より一層精度良く第２の分割溝１８を形成することが可能となる。
【００５１】
また、ガラス蓋の母材１５の側面からガラス蓋の母材１５の第２の主面１５ｂにかけて、及び／又は、ガラス蓋の母材１５の第２の主面１５ｂからガラス蓋の母材１５の側面にかけてスクライブすることにより第２の分割溝１８を形成してもよい。当該方法によっても、ガラス蓋の母材１５の周縁部付近において、より一層精度良く第２の分割溝１８を形成することが可能となる。ここで、スクライブの起点及び／又は終点が容器の母材１２の側面となっても構わない。つまり、容器の母材１２の側面からガラス蓋の母材１５の側面、さらにはガラス蓋の母材１５の第２の主面１５ｂにかけて、及び／又は、ガラス蓋の母材１５の第２の主面１５ｂからガラス蓋の母材１５の側面、さらには容器の母材１２の側面にかけてスクライブすることにより第２の分割溝１８を形成してもよい。
【００５２】
なお、第２の分割溝１８を周縁部まで形成する場合、上述したような特別な対策を取らなければ、ガラス蓋の母材１５の周縁部にクラックが発生しやすい。ガラス蓋の母材１５の周縁部にクラックが発生すると、ガラス蓋の母材１５を割断する際に、意図しない方向にクラックが伸展してしまい（ラテラルクラック）、ガラス蓋の母材１５を垂直方向（ｚ方向）に割断できなくなる場合がある。そこで、第２の分割溝１８の起点及び／又は終点を、敢えてガラス蓋の母材１５の周縁部より例えば１〜２ｍｍ内側に位置するようにしても構わない。このようにすれば、ガラス蓋の母材１５の周縁部にクラックが発生しにくくなり、製造時の歩留まりをより一層向上させることができる。
【００５３】
次に、図２（ｄ）に示す分割ラインＡに沿って、パッケージの母材１０を分割する。それによって、図１に示すパッケージ１を得ることができる。なお、分割の際には、第１の分割溝１７に沿って、容器の母材１２を割断する。また、第２の分割溝１８に沿って、ガラス蓋の母材１５を割断する。容器の母材１２及びガラス蓋の母材１５の割断に際しては、パッケージの母材１０を容器の母材１２側から押圧することにより割断することが好ましい。この場合、より一層容易にパッケージの母材１０を分割することができる。
【００５４】
図４（ａ）及び（ｂ）は、パッケージの母材の分割方法の一例を説明するための模式的断面図である。まず、図４（ａ）に示すように、容器の母材１２の主面１２ａに支持体１９を貼り付ける。支持体１９としては、例えば、フィルムと、フィルム上に設けられた粘着層とを有する支持体が挙げられる。なお、本発明において、支持体１９は設けられていなくてもよい。
【００５５】
また、割断する第１の分割溝１７及び第２の分割溝１８と対向する位置に、押圧部材２０を配置する。押圧部材２０は、ブレード２１を有している。本実施形態において、割断する第１の分割溝１７及び第２の分割溝１８は、ｙ方向に直線上に延びている。押圧部材２０のブレード２１も同様に、ｙ方向に直線状に延びている。
【００５６】
図４（ａ）に示す状態で、押圧部材２０を上方（ｚ方向）に移動させブレード２１により、第１の分割溝１７及び第２の分割溝１８が形成された領域を、容器の母材１２側から押圧する。それによって、図４（ｂ）に示すように、パッケージの母材１０が厚み方向（ｚ方向）に割断され、パッケージ１が形成される。得られたパッケージ１における側壁４の側面４ｄ及びガラス蓋５の側面５ｃには、割断面４ｄ１，５ｃ１が形成される。続いて、押圧部材２０を図３の横方向（ｘ方向）に順次移動させ、隣接する第１の分割溝１７の下に配置し、パッケージの母材１０を厚み方向（ｚ方向）に割断する。同様に、ｘ方向に直線状に延びているブレード２１を用いて、図３の縦方向（ｙ方向）に並列した第１の分割溝１７に沿ってパッケージの母材１０を割断する。それによって、パッケージの母材１０を格子状に割断する。なお、一方向（ｘ方向又はｙ方向）に直線状に延びているブレード２１を用いて、パッケージの母材１０をｘｙ平面内で回転させることにより向きを変え、格子状に割断してもよい。
【００５７】
このように、本実施形態の製造方法では、第１の分割溝１７及び第２の分割溝１８に沿って割断するので、ダイシングにより分割する場合と異なり、材料ロスが生じ難い。また、パッケージ１の側面４ｄ，５ｃに欠損が生じ難い。
【００５８】
以下、パッケージ１の製造方法で用いるパッケージの母材について詳細に説明する。
【００５９】
（パッケージの母材）
図５は、本発明の一実施形態に係るパッケージの母材を示す模式的断面図である。
【００６０】
図５に示すように、パッケージの母材１０は、容器の母材１２及びガラス蓋の母材１５を備える。容器の母材１２及びガラス蓋の母材１５は、封着材料層６を介して接合されている。封着材料としてはガラスフリット等が挙げられるが、有機系接着剤であってもよい。
【００６１】
容器の母材１２は、底部１３及び壁部１４を備える。壁部１４の上端面１４ａには、第１の分割溝１７が設けられている。一方、ガラス蓋の母材１５の第２の主面１５ｂには、第２の分割溝１８が設けられている。
【００６２】
第１の分割溝１７及び第２の分割溝１８は、平面視において実質的に重なる位置に設けられている。具体的には、第１の分割溝１７と第２の分割溝１８との位置ずれが、３００μｍ以下であることが好ましい。より好ましくは２００μｍ以下、１００μｍ以下、５０μｍ以下、３０μｍ以下、さらには１０μｍ以下である。なお、上記位置ずれは、第１の分割溝１７の先端２５と、第２の分割溝１８の先端２６との位置ずれのことをいう。
【００６３】
なお、第１の分割溝１７及び第２の分割溝１８の先端２５，２６は、本実施形態のように尖っていてもよく、丸みを帯びていてもよい。もっとも、より一層容易に割断する観点から、第１の分割溝１７及び第２の分割溝１８の先端２５，２６は、尖っていることが好ましい。
【００６４】
（容器の母材）
容器の母材１２は、底部１３及び壁部１４を備える。上記実施形態では、底部１３及び壁部１４が一体成形された容器の母材が用いられている。底部１３及び壁部１４は、同じセラミックスにより構成されている。底部１３及び壁部１４は、一体成形されていなくてもよく、図６に変形例で示すように、それぞれ別の部材により構成されていてもよい。
【００６５】
底部；
底部１３は、セラミックス又はガラスにより構成することができる。
【００６６】
底部１３を構成するセラミックスとしては、酸化アルミニウム、窒化アルミニウム、ジルコニア、ムライトなどが挙げられる。また、ＬＴＣＣ（Ｌｏｗ  Ｔｅｍｐｅｒａｔｕｒｅ  Ｃｏ−ｆｉｒｅｄ  Ｃｅｒａｍｉｃｓ）などのガラスセラミックスであってもよい。ＬＴＣＣの具体例としては、酸化チタンや酸化ニオブ等の無機粉末とガラス粉末との焼結体などが挙げられる。
【００６７】
底部１３を構成するガラスとしては、例えば、ＳｉＯ２−Ｂ２Ｏ３−ＲＯ（ＲはＭｇ、Ｃａ、ＳｒまたはＢａ）系ガラス、ＳｉＯ２−Ｂ２Ｏ３−Ｒ’２Ｏ（Ｒ’はＬｉ、ＮａまたはＫａ）系ガラス、ＳｉＯ２−Ｂ２Ｏ３−ＲＯ−Ｒ’２Ｏ系ガラス、ＳｎＯ−Ｐ２Ｏ５系ガラス、ＴｅＯ２系ガラス又はＢｉ２Ｏ３系ガラスなど挙げられる。
【００６８】
壁部；
壁部１４の上端面１４ａには、第１の分割溝１７が設けられている。図７に示す第１の分割溝１７の深さｄは、壁部１４の高さｔの１０％以上であることが好ましい。より好ましくは、壁部１４の高さｔの３０％以上、さらに好ましくは、壁部１４の高さｔの５０％以上である。第１の分割溝１７の深さｄが浅すぎると、第１の分割溝１７による割断が困難になる場合がある。第１の分割溝１７の深さｄが深すぎると、容器の母材１２が破損するおそれがある。
【００６９】
第１の分割溝１７の幅ｗは、０．０１ｍｍ以上であることが好ましく、０．０３ｍｍ以上であることがより好ましく、０．２ｍｍ以下であることが好ましく、０．１ｍｍ以下であることがより好ましい。幅ｗが大きすぎると、割断された際に欠損部となることがある。幅ｗが小さすぎると、第１の分割溝１７による割断が困難になる場合がある。
【００７０】
壁部１４は、セラミックス部材により構成されている。セラミックス部材を構成するセラミックスとしては、酸化アルミニウム、窒化アルミニウム、ジルコニア、ムライトなどが挙げられる。また、セラミックスは、ＬＴＣＣ（Ｌｏｗ  Ｔｅｍｐｅｒａｔｕｒｅ  Ｃｏ−ｆｉｒｅｄ  Ｃｅｒａｍｉｃｓ）などのガラスセラミックスであってもよい。ＬＴＣＣの具体例としては、酸化チタンや酸化ニオブ等の無機粉末とガラス粉末との焼結体などが挙げられる。
【００７１】
（ガラス蓋の母材）
ガラス蓋の母材１５の第２の主面１５ｂには、第２の分割溝１８が形成されている。第２の分割溝１８の深さは、ガラス蓋の母材１５の厚みの１％以上、５％以上、１０％以上、２０％以上、特に３０％以上であることが好ましく、７０％以下、６０％以下、特に５０％以下であることが好ましい。第２の分割溝１８の深さが浅すぎると、第２の分割溝１８による割断が困難になる場合がある。第２の分割溝１８の深さが深すぎると、分割溝を形成する際の荷重が大きくなりすぎ、意図しない方向にクラックが伸展してしまい（ラテラルクラック）、ガラス蓋の母材１５を垂直方向（ｚ方向）に割断できなくなる場合がある。
【００７２】
第２の分割溝１８の幅は、０．００１ｍｍ以上であることが好ましく、０．００３ｍｍ以上であることがより好ましく、０．１ｍｍ以下であることが好ましく、０．０５ｍｍ以下であることがより好ましい。幅が大きすぎると、割断された際に欠損部となることがある。幅が小さすぎると、第２の分割溝１８による割断が困難になる場合がある。
【００７３】
ガラス蓋の母材１５を構成するガラスとしては、例えば、ＳｉＯ２−Ｂ２Ｏ３−ＲＯ（ＲはＭｇ、Ｃａ、ＳｒまたはＢａ）系ガラス、ＳｉＯ２−Ｂ２Ｏ３−Ｒ’２Ｏ（Ｒ’はＬｉ、ＮａまたはＫａ）系ガラス、ＳｉＯ２−Ｂ２Ｏ３−ＲＯ−Ｒ’２Ｏ系ガラス、ＳｎＯ−Ｐ２Ｏ５系ガラス、ＴｅＯ２系ガラス又はＢｉ２Ｏ３系ガラスなど挙げられる。
【００７４】
［波長変換部材及び波長変換部材の製造方法］
図８は、本発明の一実施形態に係る波長変換部材を示す模式的断面図である。図８に示すように、波長変換部材３１は、上述した本発明の一実施形態に係るパッケージ１と、樹脂層３２とを備える。樹脂層３２は、パッケージ１内に配置されている。より具体的に、樹脂層３２は、容器２の凹部２ａ内に配置されている。
【００７５】
図９は、本発明の一実施形態に係る波長変換部材における樹脂層を拡大して示す模式的断面図である。
【００７６】
樹脂層３２は、樹脂３３及び蛍光体３４を含む。蛍光体３４は、樹脂３３中に分散されている。
【００７７】
樹脂層３２に含まれる樹脂３３としては、例えば、透光性を有する紫外線硬化性樹脂や熱硬化性樹脂などの硬化性樹脂が用いられる。具体的には、例えば、エポキシ系樹脂、アクリル系樹脂、シリコーン系樹脂等を用いることができる。
【００７８】
蛍光体３４としては、例えば、量子ドットを用いることができる。量子ドットとしては、ＩＩ−ＶＩ族化合物、及びＩＩＩ−Ｖ族化合物が挙げられる。ＩＩ−ＶＩ族化合物としては、ＣｄＳ、ＣｄＳｅ、ＣｄＴｅ、ＺｎＳ、ＺｎＳｅ、ＺｎＴｅなどが挙げられる。ＩＩＩ−Ｖ族化合物としては、ＩｎＰ、ＧａＮ、ＧａＡｓ、ＧａＰ、ＡｌＮ、ＡｌＰ、ＡｌＳｂ、ＩｎＮ、ＩｎＡｓ又はＩｎＳｂなどが挙げられる。これらの化合物から選択される少なくとも１種、またはこれらのうちの２種以上の複合体を量子ドットとして用いることができる。複合体としては、コアシェル構造のものが挙げられ、例えばＣｄＳｅ粒子表面がＺｎＳによりコーティングされたコアシェル構造のものが挙げられる。
【００７９】
蛍光体３４は、量子ドットに限定されるものではなく、例えば、酸化物蛍光体、窒化物蛍光体、酸窒化物蛍光体、塩化物蛍光体、酸塩化物蛍光体、硫化物蛍光体、酸硫化物蛍光体、ハロゲン化物蛍光体、カルコゲン化物蛍光体、アルミン酸塩蛍光体、ハロリン酸塩化物蛍光体又はガーネット系化合物蛍光体などの無機蛍光体粒子などを用いてもよい。
【００８０】
なお、本実施形態では、蛍光体３４が樹脂層３２中に分散された状態で、容器２の凹部２ａ内に配置されているが、蛍光体３４は、ガラスに分散された状態で容器２の凹部２ａ内に配置されていてもよい。
【００８１】
上記ガラスとしては、蛍光体３４の分散媒として用いることができるものであれば特に限定されない。例えば、ホウ珪酸塩系ガラス、リン酸塩系ガラス、スズリン酸塩系ガラス、ビスマス酸塩系ガラス等を用いることができる。ホウ珪酸塩系ガラスとしては、質量％で、ＳｉＯ２  ３０〜８５％、Ａｌ２Ｏ３  ０〜３０％、Ｂ２Ｏ３  ０〜５０％、Ｌｉ２Ｏ＋Ｎａ２Ｏ＋Ｋ２Ｏ  ０〜１０％、及びＭｇＯ＋ＣａＯ＋ＳｒＯ＋ＢａＯ  ０〜５０％を含有するものが挙げられる。スズリン酸塩系ガラスとしては、モル％で、ＳｎＯ  ３０〜９０％、Ｐ２Ｏ５  １〜７０％を含有するものが挙げられる。
【００８２】
波長変換部材３１は、上述のパッケージ１の製造方法において、容器の母材１２とガラス蓋の母材１５とを接合する前に、容器の母材１２内に蛍光体３４や樹脂３３などを充填する（例えば、蛍光体３４が分散した樹脂３３を充填する）ことにより製造することができる。
【００８３】
従って、波長変換部材３１は、第１の分割溝１７及び第２の分割溝１８に沿って、蛍光体３４などが充填されたパッケージの母材１０を厚み方向（ｚ方向）に割断することにより製造される。そのため、ダイシングにより分割する場合と異なり、材料ロスが生じ難い。また、パッケージ１の側面４ｄ，５ｃに欠損が生じ難い。
【００８４】
また、図８に示すように得られた波長変換部材３１では、側壁４における上端面４ａ近傍の部分４ｂが、側壁４の他の部分４ｃよりも薄肉化している。そのため、後述するように、側壁４の側面４ｄに例えば白色樹脂組成物からなる反射部材を設けた場合、白色樹脂組成物からなる反射部材が剥がれ難い。
【００８５】
［発光デバイス］
（第１の実施形態）
図１０は、本発明の第１の実施形態に係る発光デバイスを示す模式的断面図である。図１０に示すように、発光デバイス４１は、光源チップ４３と、波長変換部材３１と、反射部材４２とを備える。光源チップ４３は、波長変換部材３１の底板３における主面３ｂ上に設けられている。なお、主面３ｂは、底板３の主面３ａとは反対側の主面である。
【００８６】
光源チップ４３としては、例えば、青色光を発するＬＥＤ光源やレーザー光源などの光源が用いられる。
【００８７】
発光デバイス４１においては、光源チップ４３から出射された励起光４４が、底板３を通って、樹脂層３２に入射する。樹脂層３２に入射した励起光４４は波長変換され、蛍光４５として外部に出射される。例えば、励起光４４として青色光を用いる場合、波長変換部材３１で青色光が緑色光、赤色光または黄色光に変換され、蛍光４５として出射される。ここで、励起光４４である青色光と、蛍光４５である緑色光、赤色光または黄色光を合成してなる光（例えば白色光）を出射させてもよい。
【００８８】
反射部材４２は、波長変換部材３１の側壁４における側面４ｄの周囲に設けられている。反射部材４２は、波長変換部材３１のガラス蓋５の側面５ｃの周囲に設けられていてもよい。反射部材４２としては、例えば、樹脂とセラミックス粉末を含む樹脂組成物、またはガラスセラミックスを用いることができる。ガラスセラミックスの材料としては、ガラス粉末及びセラミックス粉末の混合粉末、または結晶性ガラス粉末を用いることができる。なお、本実施形態では反射部材４２が設けられているが、必ずしもこれに限定されず、反射部材４２を設けなくても構わない。
【００８９】
ガラス粉末としては、ＳｉＯ２―Ｂ３Ｏ３系ガラス、ＳｉＯ２−ＲＯ系ガラス（Ｒは、アルカリ土類金属を表す）、ＳｉＯ２−Ａｌ２Ｏ３系ガラス、ＳｉＯ２−ＺｎＯ系ガラス、ＳｉＯ２−Ｒ２Ｏ系ガラス（Ｒは、アルカリ金属を表す）、またはＳｉＯ２−ＴｉＯ２系ガラス等を用いることができる。これらのガラス粉末は、単独で用いてもよく、複数を併用してもよい。
【００９０】
セラミックス粉末としては、シリカ、アルミナ、ジルコニアまたはチタニア等を用いることができる。これらのセラミックス粉末は、単独で用いてもよく、複数を併用してもよい。
【００９１】
反射部材４２としては、白色顔料を含む白色樹脂組成物から形成されていることが特に好ましい。白色顔料としては、上記のシリカ、アルミナ、ジルコニアまたはチタニア等のセラミックス粉末が挙げられる。
【００９２】
（第２の実施形態）
図１１は、本発明の第２の実施形態に係る発光デバイスを示す模式的断面図である。図１１に示すように、発光デバイス５１では、波長変換部材３１における底板３の主面３ａ上に、光源チップ５２が設けられている。なお、底板３の主面３ａは、底板３の樹脂層３２側の主面である。
【００９３】
発光デバイス５１においては、光源チップ５２から出射された励起光４４が、直接樹脂層３２に入射する。その他の点は、第１の実施形態に係る発光デバイス４１と同様である。
【００９４】
第１及び第２の実施形態に係る発光デバイス４１，５１は、波長変換部材３１を備えており、側壁４における上端面４ａ近傍の部分４ｂが、側壁４の他の部分４ｃよりも薄肉化している。そのため、側壁４の側面４ｄに段差が形成されるため表面積が大きくなり、側壁４の側面４ｄ側に例えば白色樹脂組成物からなる反射部材４２を設けた場合、白色樹脂組成物からなる反射部材４２が側壁４と噛み合って剥がれ難くなる。
【００９５】
特に、発光デバイス４１，５１では、光源チップ４３，５２のオン及びオフに伴い、温度の上昇及び下降が繰り返されて、温度サイクルによる構成部材の膨張収縮が生じる。その場合においても、発光デバイス４１，５１は、上記の構成を備えるので、反射部材４２の剥離を抑制することができる。
【符号の説明】
【００９６】
１…パッケージ
２…容器
２ａ…凹部
３…底板
３ａ，３ｂ，１２ａ…主面
４…側壁
４ａ，１４ａ…上端面
４ｂ…上端面近傍の部分
４ｃ…側壁の他の部分
４ｄ，５ｃ…側面
４ｄ１，５ｃ１…割断面
５…ガラス蓋
５ａ，１５ａ…第１の主面
５ｂ，１５ｂ…第２の主面
５ｂ１…周縁部
６…封着材料層
１０…パッケージの母材
１２…容器の母材
１３…底部
１４…壁部
１５…ガラス蓋の母材
１７，１８…第１，第２の分割溝
１９…支持体
２０…押圧部材
２１…ブレード
２５，２６…先端
３１…波長変換部材
３２…樹脂層
３３…樹脂
３４…蛍光体
４１，５１…発光デバイス
４２…反射部材
４３，５２…光源チップ
４４…励起光
４５…蛍光
【図１】
2018125477.tif 000003
【図２】
2018125477.tif 000004
【図３】
2018125477.tif 000005
【図４】
2018125477.tif 000006
【図５】
2018125477.tif 000007
【図６】
2018125477.tif 000008
【図７】
2018125477.tif 000009
【図８】
2018125477.tif 000010
【図９】
2018125477.tif 000011
【図１０】
2018125477.tif 000012
【図１１】
2018125477.tif 000013